(57)【特許請求の範囲】
【請求項１】
少なくとも黒発色のロイコ染料と赤発色のロイコ染料と該ロイコ染料を含有し、前記黒発色のロイコ染料として少なくとも３−Ｎ−メチル−Ｎ−シクロヘキシルアミノ−６−メチル−７−アニリノフルオランを含有し、前記赤発色のロイコ染料として、下記の化合物（１）を含む感熱記録材料であって、前記黒発色のロイコ染料と前記赤発色のロイコ染料の含有比は重量比率で１：０．００５〜０．０２であり、かつＪＩＳ  Ｚ  ８７２９に準じて測定した記録面の地肌部の色調が、ａ＊値が±０．０〜＋１．５、ｂ＊値が−２．０〜＋１．０の範囲、また、発色部の色調が、ａ＊値が−２．０〜＋２．０、ｂ＊値が−１．５〜＋１．０の範囲にあることを特徴とする感熱記録材料。
【化１】
0004070916.tif 000017
【請求項２】
顕色剤として、２，４’−ジヒドロキシジフェニルスルホンを用いることを特徴とする請求項１に記載の感熱記録材料。
【発明の詳細な説明】
【０００１】
【発明の属する技術分野】
本発明は、感熱記録材料に関し、更に詳しくは、特に感熱ビデオプリンターで使用するのに適した感熱記録材料に関するものである。
【０００２】
【従来の技術】
最近、情報の多様化並びに増大、省資源、無公害化等の社会の要請に伴って情報記録分野においても種々の記録材料が研究・開発され実用に供されているが、中でも感熱記録材料は、（１）単に加熱するだけで発色画像が記録され煩雑な現像工程が不要であること、（２）比較的簡単でコンパクトな装置を用いて製造できること、更に得られた記録材料の取扱いが容易で維持費が安価であること、（３）支持体として紙が用いられる場合が多く、この際には支持体コストが安価であるのみでなく、得られた記録物の感触も普通紙に近いこと等の利点故に、コンピュータのアウトプット、電卓等のプリンター分野、医療計測用のレコーダー分野並びに高速ファクシミリ分野、自動券売機分野、感熱複写分野等において広く用いられている。
【０００３】
また、近年、感熱記録材料は医療計測用分野にも多く用いられる様になり、Ｘ線、エコー等のアウトプット等に使用され、高い階調性で高濃度な印字画像を求められている。その中で記録画像の均一性、高解像度、寸法安定性、細線記録の必要な医療計測用ビデオプリンターには合成紙や合成樹脂フィルム等が用いられている。
【０００４】
一方で、特に医療計測用ビデオプリンター用紙には地肌白色度が高く、記録濃度の高い記録材料が望まれている。さらに、このような用途では、従来、銀塩記録方式が使用されていた為、感熱記録材料の発色色調として銀塩記録方式に近い純粋な黒発色が望まれている。しかし、白色度や発色色調は大部分がロイコ染料と顕色剤の組み合わせによって決まってしまう傾向にある。また白色度を高める為に白色顔料を多量に使用すると濃度が低下する問題がある。発色色調も、単独のロイコ染料だけでは、赤系の黒、緑系の黒発色となり、純黒調が得られない問題がある。
【０００５】
この色調を改善する試みとしては、例えば、特開平２−１６７７９３号公報において、フルオラン系染料と特定のフタリド系染料を１：０．１〜０．２の重量比で含有させる方法が提案されている。また、特開平２−１２００８５号公報には、青発色するベンゾフルオラン系染料と、１０〜３００重量％のフルオラン染料を併用することが提案されている。また、特開平５−２７８３２８号公報には黒発色のロイコ染料と、当染料より融点の高い青染料及び／又は赤染料を含有する感熱記録材料で白色度８０％以上でａ*値が−２．０〜＋１０．０、ｂ*値が−８．０〜＋２．０の範囲にする方法が提案されている。しかし、いずれの方法においても発色色調が全ての濃度領域で純粋な黒調を有しているとは言い難く、画像記録用の材料として適切ではないのが現状である。
【０００６】
【発明が解決しようとする課題】
本発明は、上記の「白色度を高める為に白色顔料を多量に使用すると濃度が低下する問題、発色色調も、単独のロイコ染料だけでは、赤系の黒、緑系の黒発色となり、純黒調が得られない問題、あるいは発色色調が全ての濃度領域で純粋な黒調を有しているとは言い難い」と言う従来技術の感熱記録材料の問題点を解消し、銀塩記録方式と同等のより白い地肌色調、発色色調が赤系の黒、緑系の黒色調、青系の黒色調でなくより純黒調に近い発色色調を有する感熱記録材料を提供することをその課題とする。
【０００７】
【課題を解決するための手段】
本発明によれば、前記課題を解決するため、少なくとも黒発色のロイコ染料と赤発色のロイコ染料と該ロイコ染料を含有し、前記黒発色のロイコ染料として少なくとも３−Ｎ−メチル−Ｎ−シクロヘキシルアミノ−６−メチル−７−アニリノフルオランを含有し、前記赤発色のロイコ染料として、下記の化合物（１）を含む感熱記録材料であって、前記黒発色のロイコ染料と前記赤発色のロイコ染料の含有比は重量比率で１：０．００５〜０．０２であり、かつＪＩＳ  Ｚ  ８７２９に準じて測定した記録面の地肌部の色調が、ａ＊値が±０．０〜＋１．５、ｂ＊値が−２．０〜＋１．０の範囲、また、発色部の色調が、ａ＊値が−２．０〜＋２．０、ｂ＊値が−１．５〜＋１．０の範囲にあることを特徴とする感熱記録材料」が提供される。
【化２】
0004070916.tif 000002
さらに、本発明によれば、上記構成において、顕色剤として、２，４’−ジヒドロキシジフェニルスルホンを用いることを特徴とする感熱記録材料が提供される。
【０００８】
【発明の実施の形態】
以下、本発明を詳細に説明する。
本発明の感熱記録材料は、少なくとも黒発色のロイコ染料と赤発色のロイコ染料と該ロイコ染料を含有し、また黒発色のロイコ染料として少なくとも３−Ｎ−メチル−Ｎ−シクロヘキシルアミノ−６−メチル−７−アニリノフルオランを含有したものであって、黒発色のロイコ染料と赤発色のロイコ染料を重量比率で１：０．００５〜０．０２で含有し、かつＪＩＳ  Ｚ  ８７２９に準じて測定した記録面の地肌部の色調が、ａ*値が±０．０〜＋１．５、ｂ*値が−２．０〜＋１．０の範囲、また、発色部の色調が、ａ*値が−２．０〜＋２．０、ｂ*値が−１．５〜＋１．０の範囲にあることを特徴とする。
【０００９】
前記記録面の地肌部のａ*値が±０．０未満であると地肌部の色味が緑がかってみえ、＋１．５を越すと地肌部の色味が赤みがかってみえる。また、ｂ*値が−２．０未満であると地肌部の色味が青みがかってみえ、＋１．０を越すと地肌部の色味が黄色味がかってみえる。
記録面の発色部のａ*値が−２．０未満であると発色部の色味が緑がかってみえ、＋２．０を越すと発色部の色味が赤みがかってみえる。また、ｂ*値が−２．０未満であると発色部の色味が青みがかってみえ、＋１．０を越すと発色部の色味が黄色味がかってみえる。
【００１０】
また、本発明では、顕色剤として特に２，４’−ジヒドロキシジフェニルスルホンが好ましく使用される。顕色剤にこの化合物を用いると、より色調を純黒に近づけられるという利点がある。
【００１１】
一般に発色色調は発色剤であるロイコ染料と顕色剤の組み合わせによって決定されるが純粋な黒色を作り込む場合、その色調と補色にある関係の他の染料を組み合わせるということが一般に実施されている。しかしながらロイコ染料と該ロイコ染料を接触時に発色せしめる顕色剤との間の発色反応を利用した感熱記録材料の場合、ロイコ染料の融点が異なる為、単に発色色調の異なるロイコ染料を組み合わせるだけでは純粋な黒色を得ることはできなかった。
【００１２】
例えば、緑系黒色発色の染料の色調の改善の為には赤染料を一般に添加するが、そうした場合、中間調濃度部では赤みが大きく高濃度部では緑味が強くなり好ましくない。そこで最適な黒染料の検討と赤染料の添加比率を検討し、また、中間調濃度は地肌部の色調にも左右されることが多く、純粋な黒色調を作っても地肌部が赤みがかっていたり青みがかっていたりするとそれによって発色部の色調が赤みを帯びたり、青みを帯びたりしてしまう結果となってしまうので、地肌部の色調を赤みや青みなどを帯びていない色調にすることによって本発明に到達することができた。
【００１３】
本発明において、感熱発色層で用いられる黒発色のロイコ染料としては、３−Ｎ−メチル−Ｎ−シクロヘキシルアミノ−６−メチル−７−アニリノフルオランが使用される。また、赤発色のロイコ染料は単独又は２種以上混合して適用されるが、このようなロイコ染料としては、この種の感熱記録材料に適用されているものが任意に適用される。このようなロイコ染料の具体例としては、例えば、以下に示すようなものが挙げられる。
【００１４】
【表１】
0004070916.tif 000003
【００１５】
【表２】
0004070916.tif 000004
【００１６】
また、本発明の感熱発色層で用いる顕色剤としては、２，４’−ジヒドロキシジフェニルスルホンの他、前記ロイコ染料を接触時発色させる電子受容性の種々の化合物、例えばフェノール性化合物、チオフェノール性化合物、チオ尿素誘導体、有機酸及びその金属塩等が好ましく適用され、その具体例としては以下に示すようなものが挙げられる。
４，４’−イソプロピリデンビスフェノール
４，４’−イソプロピリデンビス（ｏ−メチルフェノール）
４，４’−セカンダリーブチリデンビスフェノール
４，４’−イソプロピリデンビス（２−ターシャリーブチルフェノール）
４，４’−シクロヘキシリデンジフェノール
４，４’−イソプロピリデンビス（２−クロロフェノール）
２，２’−メチレンビス（４−メチル−６−ターシャリーブチルフェノール）
２，２’−メチレンビス（４−エチル−６−ターシャリーブチルフェノール）
４，４’−ブチリデンビス（６−ターシャリーブチル−２−メチルフェノール）
１，１，３−トリス（２−メチル−４−ヒドロキシ−５−ターシャリーブチルフェニル）ブタン
１，１，３−トリス（２−メチル−４−ヒドロキシ−５−シクロヘキシルフェニル）ブタン、
４，４’−チオビス（６−ターシャリーブチル−２−メチルフェノール）
４，４’−ジフェノールスルホン
４−イソプロポキシ−４’−ヒドロキシジフェニルスルホン
４−ベンジルオキシ−４’−ヒドロキシジフェニルスルホン
４−ヒドロキシ−４’−イソプロポキシジフェニルスルホン
４，４’−ジフェノールスルホキシド
ｐ−ヒドロキシ安息香酸イソプロピル
ｐ−ヒドロキシ安息香酸ベンジル
プロトカテキユ酸ベンジル
没食子酸ステアリル
没食子酸ラウリル
没食子酸オクチル
１，７−ビス（４−ヒドロキシフェニルチオ）−３，５−ジオキサヘプタン
１，５−ビス（４−ヒドロキシフェニルチオ）−３−オキサペンタン
１，３−ビス（４−ヒドロキシフェニルチオ）−プロパン
１，３−ビス（４−ヒドロキシフェニルチオ）−２−ヒドロキシプロパン
Ｎ，Ｎ’−ジフェニルチオ尿素
Ｎ，Ｎ’−ジ（ｍ−クロロフェニル）チオ尿素
サリチルアニリド
５−クロロ−サリチルアニリド
２−ヒドロキシ−３−ナフトエ酸
２−ヒドロキシ−１−ナフトエ酸
１−ヒドロキシ−２−ナフトエ酸
ヒドロキシナフトエ酸の亜鉛、アルミニウム、カルシウム等の金属塩、
ビス−（４−ヒドロキシフェニル）酢酸メチルエステル
ビス−（４−ヒドロキシフェニル）酢酸ベンジルエステル
１，３−ビス（４−ヒドロキシクミル）ベンゼン
１，４−ビス（４−ヒドロキシクミル）ベンゼン
３，３’−ジアリル−４，４’−ジフェノールスルホン
α，α−ビス（４−ヒドロキシフェニル）−α−メチルトルエン
チオシアン酸亜鉛のアンチピリン錯体
テトラブロモビスフェノールＡ
テトラブロモビスフェノールＳ
４，４’−チオビス（２−メチルフェノール）
４，４’−チオビス（２−クロロフェノール）等。
【００１７】
本発明の感熱記録材料を製造するために、ロイコ染料及び顕色剤を支持体上に結合支持させる場合、慣用の種々の結合剤を適宜用いることができ、その具体例としては、例えば、以下のものが挙げられる。
ポリビニルアルコ−ル、澱粉及びその誘導体、ヒドロキシメチルセルロース、ヒドロキシエチルセルロース、カルボキシメチルセルロース、メチルセルロースエチルセルロース等のセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性高分子の他、ポリ酢酸ビニル、ポリウレタン、ポリアクリル酸、ポリアクリル酸エステル、塩化ビニル／酢酸ビニル共重合体、ポリブチルメタクリレート、エチレン／酢酸ビニル共重合体等のエマルジョンや、スチレン／ブタジエン共重合体、スチレン／ブタジエン／アクリル系共重合体等のラテックス等。
【００１８】
尚、本発明により感熱記録材料を得る場合には、ロイコ染料、顕色剤、本発明の化合物と共に必要に応じこの種の感熱記録材料に慣用される添加成分、例えば填料、界面活性剤等を併用することができる。この場合、填料として例えば、炭酸カルシウム、シリカ、酸化亜鉛、酸化チタン、水酸化アルミニウム、水酸化亜鉛、硫酸バリウム、クレー、カオリン、タルク、表面処理されたカルシウムやシリカ等の無機系微粉末の他、尿素−ホルマリン樹脂、スチレン−メタクリル酸共重合体、ポリスチレン樹脂、塩化ビニリデン系樹脂などの有機系の微粉末を挙げることができる。
【００１９】
また、本発明においては、感度向上剤として種々の熱可融性物質を使用することができ、その具体例としては以下に示すものが挙げられるが、これらに限られるものではない。
ステアリン酸、ベヘン酸等の脂肪酸類、ステアリン酸アミド、パルチミン酸アミド等の脂肪酸アミド類、ステアリン酸亜鉛、ステアリン酸アルミニウム、ステアリン酸カルシウム、パルチミン酸亜鉛、ベヘン酸亜等の脂肪酸金属塩類、ｐ−ベンジルビフェニル、メタターフェニル、トリフェニルメタン、ｐ−ベンベジルオキシ安息香酸ベンジル、β−ベンジルオキシナフタレン、β−ナフトエ酸フェニル、１−ヒドロキシ−２−ナフトエ酸フェニル、１−ヒドロキシ−２−ナフトエ酸メチル、ジフェニルカーボネート、グレヤコールカーボネート、テレフタル酸ジベンジル、テレフタル酸ジメチル、１，４−ジメトキシナフタレン、１，４−ジエトキシナフタレン、１，４−ジベンジロキシナフタレン、１，２−ジフェノキシエタン、１，２−ビス（３−メチルフェノキシ）エタン、１，２−ビス（４−メチルフェノキシ）エタン、１，４−ジフェノキシ−２−ブタン、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェニル、ｐ−アリールオキシビフェニル、ｐ−プロパギルオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコ−ル、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタン、シュウ酸ジベンジル、シュウ酸ビス（４−メチルベンジル）、シュウ酸ビス（４−クロロベンジル）等。
【００２０】
また、層構成に関しては感熱発色層の他、発色性の向上やドット再現性の向上等の目的によって感熱発色層の下に下塗り層を設けることも可能である。また必要に応じてヘッドマッチング性の向上や耐薬品性の向上を目的として感熱発色層上に保護層を設けることができる。また、帯電防止等を目的として支持体の裏面に導電剤を含有するバック層を設けることができる。この場合、保護層、バック層については一般に公知のフィラーを含有させてもよい。例えば、炭酸カルシウム、シリカ、酸化亜鉛、酸化チタン、水酸化アルミニウム、水酸化マグネシウム、硫酸バリウム、クレー、タルク等の無機フィラーの他、尿素ホルマリン樹脂、スチレン−メタクリル酸共重合体、ポリスチレン樹脂等の有機フィラーを用いることができる。
【００２１】
また、バック層の樹脂については一般に公知の水溶性高分子、水性エマルジョンをバインダーとして適宜使用することができ、例えば、ポリビニルアルコール、澱粉及びその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリル酸アミド／アクリル酸エステル共重合体、アクリル酸アミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性高分子の他、ポリ酢酸ビニル、ポリウレタン、スチレン／ブタジエン共重合体、ポリアクリル酸、ポリアクリル酸エスル、塩化ビニル／酢酸ビニル共重合体、ポリブチルメタクリレート、エチレン／酢酸ビニル共重合体、スチレン／ブタジエン／アクリル系共重合体等のラテックスを用いることができる。
【００２２】
また、バック層に関しては、支持体としてプラスチックフィルム、合成紙を用いる場合、静電気の発生は必至であり、電子デバイス系の静電気破壊や、紙づまり、ストック性不良等のトラブルを防止する為に導電剤を含有させたバック層を設けた方が無難である。
【００２３】
本発明の感熱記録材料を得るためには、通常知られている方法を用いることができる。即ち、ロイコ染料、顕色剤、結着剤、その他の添加剤を単独で、又はロイコ染料以外は混合してポリビニルアルコール等の保護コロイド物質、界面活性剤等を加えてボールミル、アトライター、サンドミル等などの分散機にて分散した後、処方に従って感熱発色層塗液を調整し、紙や合成紙、合成樹脂フィルム上に塗布、乾燥した後、キャレンダーがけすることによって本発明の感熱記録材料が得られる。また、前にも述べたように、熱ペン、熱ヘッド等とのマッチング性向上や記録画像の保存性をより高める等の目的によって感熱発色層の上にオーバー層を設けることも可能であるが、この揚合、オーバー層を構成する成分としては前記フィラー結合剤、界面活性剤、滑剤等を用いることができる。
【００２４】
【実施例】
次に本発明を実施例により更に詳細に説明する。尚、以下において示す部はいずれも重量部である。
【００２５】
0004070916.tif 000005
上記組成なる混合物を、それぞれ平均粒径が２μｍ以下となるようにサンドミルを用いて分散して（Ａ液）、（Ｂ液）及び（Ｃ液）を調製した。
0004070916.tif 000006
上記組成なる混合物を混合撹拌し、感熱発色層塗布液（Ｄ液）を調製した。これを厚さ９５μｍのポリプロピレンフィルム（王子油化合成紙社製  商品名：ユポＦＰＧ９５）上に乾燥付着量が５．５ｇ／ｍ2となるように塗布乾燥して感熱発色層済紙を得た。
0004070916.tif 000007
上記組成なる混合物を、平均粒径が２μｍ以下となるようにサンドミルを用いて分散して（Ｅ液）を調製した。
0004070916.tif 000008
上記組成なる混合物を混合撹拌し、保護層塗布液（Ｆ液）を調製した。これを前記感熱発色層済紙上に乾燥付着量が２．０ｇ／ｍ2となるように塗布乾燥後、更にベック平滑度が２０００〜３０００秒になるようにキャレンダー処理して本発明の感熱記録材料を得た。
【００２６】
0004070916.tif 000009
上記組成なる混合物を混合撹拌し、感熱発色層塗布液（Ｇ液）を調製した。これを実施例１に記載のポリプロピレンフィルム表面に乾燥付着量が５．５ｇ／ｍ2となるように塗布乾燥して感熱発色層済紙を得た。この感熱発色層済紙上に保護層塗布液（Ｆ液）を乾燥付着量が２．０ｇ／ｍ2となるように塗布乾燥して本発明の感熱記録材料を得た。
【００２７】
0004070916.tif 000010
上記組成なる混合物を混合撹拌し、感熱発色層塗布液（Ｈ液）を調製した。これを前記下塗り層済紙の表面に乾燥付着量が５．５ｇ／ｍ2となるように塗布乾燥して感熱発色層済紙を得た。この感熱発色層済紙上に保護層塗布液（Ｆ液）を乾燥付着量が２．０ｇ／ｍ2となるように塗布乾燥して本発明の感熱記録材料を得た。
【００２８】
参考例１
実施例２の（Ｃ液）の化合物（１）を化合物（２）に変更した以外は、実施例２と同様にして本発明の感熱記録材料を得た。
【００２９】
実施例４
実施例２の（Ｂ液）の２，４’−ジヒドロキシジフェニルスルホンを４−イソプロポキシ−４’−ヒドロキシジフェニルスルホンに変更した以外は、実施例２と同様にして本発明の感熱記録材料を得た。
【００３０】
0004070916.tif 000011
上記組成なる混合物を混合撹拌し、感熱発色層塗布液（Ｉ液）を調製した。これを実施例１に記載のポリプロピレンフィルム表面に乾燥付着量が５．５／ｍ2となるように塗布乾燥して感熱発色層済紙を得た。この感熱発色層済紙上に保護層塗布液（Ｆ液）を乾燥付着量が２．０ｇ／ｍ2となるように塗布乾燥して比較用の感熱記録材料を得た。
【００３１】
0004070916.tif 000012
上記組成なる混合物を混合撹拌し、感熱発色層塗布液（Ｊ液）を調製した。これを実施例１に記載のポリプロピレンフィルム表面に乾燥付着量が５．５ｇ／ｍ2となるように塗布乾燥して感熱発色層済紙を得た。この感熱発色層済紙上に保護層塗布液（Ｆ液）を乾燥付着量が２．０ｇ／ｍ2となるように塗布乾燥して比較用の感熱記録材料を得た。
【００３２】
0004070916.tif 000013
上記組成なる混合物を、それぞれ平均粒径が２μｍ以下となるようにサンドミルを用いて分散して（Ｌ液）を調製した。
0004070916.tif 000014
上記組成なる混合物を混合撹拌し、感熱発色層塗布液（Ｍ液）を調製した。これを実施例１に記載のポリプロピレンフィルム表面に乾燥付着量が５．５ｇ／ｍ2となるように塗布乾燥して感熱発色層済紙を得た。この感熱発色層済紙上に保護層塗布液（Ｆ液）を乾燥付着量が２．０ｇ／ｍ2となるように塗布乾燥して比較用の感熱記録材料を得た。
【００３３】
0004070916.tif 000015
上記組成なる混合物を混合撹拌し、感熱発色層塗布液（Ｎ液）を調製した。これを実施例１に記載のポリプロピレンフィルム表面に乾燥付着量が５．５ｇ／ｍ2なるように塗布乾燥して感熱発色層済紙を得た。この感熱発色層済紙上に保護層塗布液（Ｆ液）を乾燥付着量が２．０ｇ／ｍ2となるように塗布乾燥して比較用の感熱記録材料を得た。
【００３４】
以上の様にして作製した各感熱記録材料について光沢度、発色濃度、スティッキング、カールに関する試験を行った。その結果を表１に示す。なお、試験は次のようにして行った。
実施例１〜実施例５および比較例１〜比較例４で得られた感熱記録材料を市販の感熱ビデオプリンター（ＵＰ−８８０ソニー製）でエネルギーレベルを１７段階変化させて階調記録を行い、地肌部および発色部の色調を分光測色計（ＣＭ−３７００ｄミノルタ製）を使用して測定し、ａ*値、ｂ*値を求めた。その結果を表３に示す。
【００３５】
【表３】
0004070916.tif 000016
【００３６】
表１の結果からわかるように本発明の実施例の感熱記録材料は発色色調がより純黒色に近く画像を記録する上で優れているものであった。
【００３７】
【発明の効果】
本発明によれば、前記構成を採用したので、発色色調がより純黒色に近く、特に感熱ビデオプリンター等への使用に適した感熱記録材料を提供することが可能となる。